(57)【特許請求の範囲】
【請求項１】
溶融した金又は白金を注湯してインゴットを得るインゴット作製工程と、
前記注湯して得たインゴットを、０．４Ｔｍ〜０．７Ｔｍ（Ｔｍは前記インゴットの融点（Ｋ）を示す。）の第一温度範囲において、鍛造する一次鍛造工程と、
該一次鍛造工程で得た一次鍛造インゴットを、前記第一温度範囲よりも低く、かつ、０．１Ｔｍ〜０．４Ｔｍの第二温度範囲に冷却する工程と、冷却した一次鍛造インゴットについて上・下・左・右・前・後の六方向を決めて、該冷却した一次鍛造インゴットを前記第二温度範囲にて前記六方向からさらに鍛造する二次鍛造工程と、
該二次鍛造工程で得た二次鍛造インゴットを、０．１５Ｔｍ〜０．３Ｔｍの第三温度範囲に調整して、クロス圧延加工を行ない、ターゲット形状とするクロス圧延加工工程と、
該クロス圧延加工工程で得たターゲット形状のインゴットを０．３〜０．５Ｔｍの第四温度範囲にて熱処理する熱処理工程と、を有することを特徴とする金又は白金ターゲットの製造方法。
【請求項２】
前記一次鍛造工程で行なわれる鍛造は、前記二次鍛造工程で行なわれる六方向からの鍛造を行いやすくするためのインゴット形状に整える事前成形工程であることを特徴とする請求項１に記載の金又は白金ターゲットの製造方法。
【請求項３】
前記二次鍛造工程で行なわれる六方向からの鍛造は、インゴットの最も長い辺を５０〜８０％の範囲まで加工する工程であることを特徴とする請求項１又は２に記載の金又は白金ターゲットの製造方法。
【請求項４】
前記クロス圧延加工工程において、クロス圧延加工の加工度は５０％以上であることを特徴とする請求項１〜３のいずれか一つに記載の金又は白金ターゲットの製造方法。
【請求項５】
前記熱処理工程で得られたターゲットの金又は白金の平均結晶粒径を５〜５０μｍとし、かつ、ターゲット面の面内方向及びターゲットの厚さ方向の結晶粒径の公差を２０％以下に制御することを特徴とする請求項１〜４のいずれか一つに記載の金又は白金ターゲットの製造方法。
【請求項６】
金又は白金の平均結晶粒径が５〜５０μｍであり、かつ、ターゲット面の面内方向及びターゲットの厚さ方向の結晶粒径の公差が２０％以下であることを特徴とする金又は白金ターゲット。
【発明の詳細な説明】
【技術分野】
【０００１】
本発明は、金薄膜形成用の金スパッタリングターゲット又は白金薄膜形成用の白金スパッタリングターゲット及びそれらの製造方法に関する。
【背景技術】
【０００２】
９９．９９％以上の高純度金を用いたスパッタリングターゲット（以降、ターゲットともいう。）は、半導体の電極、水晶発振子の接点などに金薄膜を形成するために用いられている。また、９９．９５％以上の高純度白金を用いたターゲットは、白金が磁性材料との共存により磁気異方性を現出させる特殊な材料であり、また化学的に不活性であることから、半導体磁性材などの用途に広く用いられている。【０００３】
金ターゲットの製造方法において、スパッタリング時の成膜特性安定化のため、結晶粒径を０．１ｍｍ〜１０ｍｍの等軸結晶とすることが提案されている（例えば、特許文献１を参照。）。
【先行技術文献】
【特許文献】
【０００４】
【特許文献１】特開２００２−１４６５２１号公報
【発明の概要】
【発明が解決しようとする課題】
【０００５】
スパッタリングは、アルゴンをイオン化してターゲットに衝突させて元素を飛ばし、その元素を基板に堆積させることで成膜する技術である。そして、結晶面の方位によりスパッタ速度が異なる。これによって、ターゲットの表面や内部の組織の大きさが不均一である場合や、特定の面方位を有する集合組織が不均一に存在する場合には、スパッタ速度が安定しないという問題がある。この問題の発生を抑制するためには、結晶粒径を微細化し、ターゲットの表面及び内部の結晶粒を均一にすることが必要である。しかし、溶解後の高純度の金又は白金のターゲットは、高純度であるために結晶が粗大となりやすく、その結果、ターゲットの表面や内部の組織の大きさが不均一となりやすく、また、特定の面方位を有する集合組織が不均一に存在しやすかった。【０００６】
特許文献１に開示された金ターゲットの製造方法では、金ターゲットの結晶粒径が０．１ｍｍ〜１０ｍｍであり、等軸結晶となることが開示されている。しかし、結晶粒径が１００μｍ以上となることから粒径が大きく、前記問題の発生を抑制するためには十分とはいえなかった。【０００７】
そこで、本発明の目的は、スパッタリング時の成膜特性安定化をより高めるため、ターゲットにおいて、金又は白金の平均結晶粒径が小さく、かつ、ターゲット面の面内方向及びターゲットの厚さ方向の結晶粒径が均一なターゲットを作製することである。
【課題を解決するための手段】
【０００８】
金の積層欠陥エネルギー（以降、ＳＦＥともいう。）は４５ｍＪｍ‐２と非常に小さい値をとる。一般的に、ＳＦＥが小さい材料では加工による歪みは積層欠陥として蓄積されやすく、その場合再結晶により形成される結晶粒の形状は双晶となりやすい。従って加工歪みを多数導入し、適切な温度範囲で熱処理することで、双晶組織を持つ結晶粒を多数出現させることができる。白金のＳＦＥは３２２ｍＪｍ‐２と金に比べて大きな値が報告されている。一般的に、この程度のＳＦＥを持つ材料では、加工による歪みは粒内に蓄積されサブグレインを形成する。この状態で、適切な温度範囲で熱処理することで、サブグレインを介した再結晶により微細な結晶粒を多数出現させることができる。以上のことから、本発明者らは、金、白金において微細結晶粒を得る工程として、回復や再結晶を起こさない適切な温度範囲で加工し多くの歪みを入れることと、結晶粒が形成されかつ粗大化しない適切な温度範囲で熱処理を行なうことを両立することが必要と考えるに至った。【０００９】
溶解後のインゴットでの組織は、結晶粒径が１〜２０ｍｍの粗大結晶となった。これらの結晶は鍛造や圧延加工などを行なうことで微細化が図れるが、１００μｍ未満、特に５０μｍ以下とすることは難しく、さらにターゲット全面において均一とすることは困難であった。そこで、本発明者らは、加工歪みを多数導入するために適切な温度範囲の中で鍛造を２段階に分け、続いてクロス圧延にて圧延面内方向に面方位の偏りが無いように歪みを入れ、さらに熱処理にて結晶粒径の粗大化を抑えつつ、導入した歪みを駆動力に再結晶粒を発現させることで、金又は白金の平均結晶粒径をより小さく、かつ、ターゲット面の面内方向及びターゲットの厚さ方向の結晶粒径を均一とすることができることを見出し、本発明を完成させた。具体的には、本発明に係る金又は白金ターゲットの製造方法は、溶融した金又は白金を注湯してインゴットを得るインゴット作製工程と、前記注湯して得たインゴットを、０．４Ｔｍ〜０．７Ｔｍ（Ｔｍは前記インゴットの融点（Ｋ）を示す。）の第一温度範囲において、鍛造する一次鍛造工程と、該一次鍛造工程で得た一次鍛造インゴットを、前記第一温度範囲よりも低く、かつ、０．１Ｔｍ〜０．４Ｔｍの第二温度範囲に冷却する工程と、冷却した一次鍛造インゴットについて上・下・左・右・前・後の六方向を決めて、該冷却した一次鍛造インゴットを前記第二温度範囲にて前記六方向からさらに鍛造する二次鍛造工程と、該二次鍛造工程で得た二次鍛造インゴットを、０．１５Ｔｍ〜０．３Ｔｍの第三温度範囲に調整して、クロス圧延加工を行ない、ターゲット形状とするクロス圧延加工工程と、該クロス圧延加工工程で得たターゲット形状のインゴットを０．３〜０．５Ｔｍの第四温度範囲にて熱処理する熱処理工程と、を有することを特徴とする。【００１０】
本発明に係る金又は白金ターゲットの製造方法では、前記一次鍛造工程で行なわれる鍛造は、前記二次鍛造工程で行なわれる六方向からの鍛造を行いやすくするためのインゴット形状に整える事前成形工程であることが好ましい。一次鍛造工程において、このような加工を施すことで、次工程である二次鍛造工程の加工を容易にすることができる。【００１１】
本発明に係る金又は白金ターゲットの製造方法では、前記二次鍛造工程で行なわれる六方向からの鍛造は、インゴットの最も長い辺を５０〜８０％の範囲まで加工する工程であることが好ましい。二次鍛造工程において、このような加工を施すことで、溶解によってできた鋳造欠陥を無くし、不均一な溶解組織を均一にすると同時に、加工歪みを導入する。【００１２】
本発明に係る金又は白金ターゲットの製造方法では、前記クロス圧延加工工程において、クロス圧延加工の加工度は５０％以上であることが好ましい。クロス圧延加工工程において、このような加工を施すことで、特定の面方向のみに偏った集合組織が得られるのを防ぎ、面方位をランダムにすることができる。【００１３】
本発明に係る金又は白金ターゲットの製造方法では、前記熱処理工程で得られたターゲットの金又は白金の平均結晶粒径を５〜５０μｍとし、かつ、ターゲット面の面内方向及びターゲットの厚さ方向の結晶粒径の公差を２０％以下に制御することが好ましい。上記の各工程を経ることで、ターゲットにおいて、金又は白金の平均結晶粒径を５〜５０μｍと小さく、かつ、ターゲット面の面内方向及びターゲットの厚さ方向の結晶粒径を公差２０％以下に収めることができる。【００１４】
本発明に係る金又は白金ターゲットは、金又は白金の平均結晶粒径が５〜５０μｍであり、かつ、ターゲット面の面内方向及びターゲットの厚さ方向の結晶粒径の公差が２０％以下であることを特徴とする。
【発明の効果】
【００１５】
本発明は、スパッタリング時の成膜特性安定化をより高めるため、ターゲットにおいて、金又は白金の平均結晶粒径を小さく、かつ、ターゲット面の面内方向及びターゲットの厚さ方向の結晶粒径を均一とすることができる。
【図面の簡単な説明】
【００１６】
【図１】ターゲットから観察用サンプルを切り出しするときの場所を説明する図である。
【図２】実施例１のサンプルの光学顕微鏡による画像を示した。
【図３】実施例２のサンプルの光学顕微鏡による画像を示した。
【図４】ターゲットから観察用サンプルを切り出しするときの場所を説明する図である。
【図５】実施例３のサンプルの光学顕微鏡による画像を示した。
【図６】実施例４のサンプルの光学顕微鏡による画像を示した。
【図７】実施例５のサンプルの光学顕微鏡による画像を示した。
【図８】比較例１のサンプルの光学顕微鏡による画像を示した。
【図９】比較例２のサンプルの光学顕微鏡による１‐表面の画像を示した。
【図１０】比較例２のサンプルの光学顕微鏡による１‐断面の画像を示した。
【発明を実施するための形態】
【００１７】
次に本発明について実施形態を示して詳細に説明するが本発明はこれらの記載に限定して解釈されない。本発明の効果を奏する限り、実施形態は種々の変形をしてもよい。
【００１８】
本実施形態に係る金又は白金ターゲットの製造方法は、（１）溶融した金又は白金を注湯してインゴットを得るインゴット作製工程と、（２）前記注湯して得たインゴットを、０．４Ｔｍ〜０．７Ｔｍ（Ｔｍは前記インゴットの融点（Ｋ）を示す。）の第一温度範囲において、鍛造する一次鍛造工程と、（３）該一次鍛造工程で得た一次鍛造インゴットを、前記第一温度範囲よりも低く、かつ、０．１Ｔｍ〜０．４Ｔｍの第二温度範囲に冷却する工程と、（４）冷却した一次鍛造インゴットについて上・下・左・右・前・後の六方向を決めて、該冷却した一次鍛造インゴットを前記第二温度範囲にて前記六方向からさらに鍛造する二次鍛造工程と、（５）該二次鍛造工程で得た二次鍛造インゴットを、０．１５Ｔｍ〜０．３Ｔｍの第三温度範囲に調整して、クロス圧延加工を行ない、ターゲット形状とするクロス圧延加工工程と、該クロス圧延加工工程で得たターゲット形状のインゴットを０．３〜０．５Ｔｍの第四温度範囲にて熱処理する熱処理工程と、を有する。
【００１９】
（インゴット作製工程）
インゴットの原料となる金は９９．９９％以上の高純度のものを用いることが好ましい。  インゴットの原料となる白金は９９．９５％以上の高純度のものを用いることが好ましい。金又は白金の溶解は、高周波炉、電気炉又はプラズマ溶解炉を用いて大気雰囲気、不活性ガス雰囲気又は真空で行なう。鋳型を使用する場合は、鋳鉄製の角型鋳型又は丸型鋳型を用いることができるが、カーボン製の角型鋳型又は丸型鋳型を用いることが好ましい。このうち、カーボン製の角型鋳型を用いることがより好ましい。不純物元素の混入を抑制することができ、かつ、インゴットの６面を鋳型に流すことで形成することができる。直方体のインゴットとする場合には、縦：横：厚さ＝（０．５〜２）：（０．５〜２）：１とすることが好ましい。円柱体のインゴットとする場合には、半径：厚さ＝（０．２５〜１）：１とすることが好ましい。最終凝固部に巣がある場合など、インゴットを上面及び下面を必要により、バーナー等で加熱して表面を部分溶融してもよい。
【００２０】
（一次鍛造工程）
注湯して得たインゴットを０．４Ｔｍ〜０．７Ｔｍ（Ｔｍは前記インゴットの融点（Ｋ）を示す。）の第一温度範囲に調整する。温度調整方法は、注湯して得たインゴットが冷却する過程で第一温度範囲に入る場合と、一端冷却されたインゴットを電気炉等で加熱することで第一温度範囲に入れる場合とがある。第一温度範囲は金（融点：１３３７．３３Ｋ）である場合には、５３４．９〜９３６．１Ｋであり、７７３．２〜８７３．２Ｋであることが好ましい。第一温度範囲は白金（融点：２０４１．４Ｋ）である場合には、８１６．６〜１４２９．０Ｋであり、１１７３．２〜１３７３．２Ｋであることが好ましい。０．４Ｔｍ未満である場合には、以後の加工工程中に割れが発生する可能性が生じる。また、０．７Ｔｍを超えると次工程の鍛造加工終了後も高温を保持してしまうため、回復、再結晶が起こり、導入した歪みが除去されてしまう。
【００２１】
注湯して得たインゴットの鍛造は、エアーハンマーを用いて行なうことが好ましい。一次鍛造工程は、二次鍛造工程で行なわれる六方向からの鍛造を行いやすくするためのインゴット形状に整える事前成形工程となる。六方向からの鍛造を行いやすくするためのインゴット形状とは、例えば、立方体、直方体である。このようにインゴットを加工することにより、次工程である二次鍛造工程の加工を容易にすることができる。なお、鍛造が完了するまでの間、第一温度範囲に入れておくことが好ましく、必要に応じて、加熱をしながら鍛造を行なってもよい。鍛造を経て、一次鍛造インゴットが得られる。
【００２２】
（第二温度範囲に冷却する工程）
次に一次鍛造インゴットを、第一温度範囲よりも低く、かつ、０．１Ｔｍ〜０．４Ｔｍの第二温度範囲に冷却する。温度調整方法は、空冷又は水冷でおこなうが、水冷が好ましい。なお、第一温度範囲と第二温度範囲とは、０．４Ｔｍで重複するが、第一温度範囲での実際の温度が０．４Ｔｍの場合には、第二温度範囲での実際の温度を０．４Ｔｍ未満とし、第一温度範囲での実際の温度が０．４Ｔｍより高い場合には、第二温度範囲での実際の温度は０．４Ｔｍ以下とする。第二温度範囲は金である場合には、２６７．４〜５３４．９Ｋであり、３２３．２〜４７３．２Ｋであることが好ましい。第二温度範囲は白金である場合には、２０４．１〜８１６．６Ｋであり、５７３．２〜７７３．２Ｋであることが好ましい。０．１Ｔｍ未満である場合には、以後の工程で割れが発生する可能性が生じる。また、０．４Ｔｍを超えると次工程の二次鍛造加工終了後も高温を保持してしまうため、回復、再結晶が起こり、導入した歪みが除去されてしまう。
【００２３】
（二次鍛造工程）
一次鍛造工程において得た冷却した一次鍛造インゴットについて上・下・左・右・前・後の六方向を決める。六方向をどのように決定するかは任意であるが、上と下とは対向する関係にあり、左と右とは対向する関係にあり、前と後とは対向する関係にあり、上下方向と、左右方向と、前後方向とは、それぞれが直交関係であることが好ましい。例えばインゴットが直方体である場合には、注湯したときの直方体の底面を「下」、天面を「上」、長手側面の一方を「前」、その対向面を「後」、短手側面の一方を「左」、その対向面を「右」とする。
【００２４】
次に冷却した一次鍛造インゴットを前記第二温度範囲にて六方向から鍛造する（以降、六方鍛造ともいう。）。六方鍛造は、一次鍛造工程の場合と同様にエアーハンマーを用いて行なうことが好ましい。六方向から順番に鍛造することが好ましい。鍛造は、インゴットの最も長い辺を５０〜８０％の範囲まで加工する工程を含むことが好ましい。より好ましくは５０〜７０％である。二次鍛造工程において、六方鍛造を施すことで、鋳造欠陥を無くし、かつ溶解組織を無くし均一にすることができる。更に加工歪が導入される。その後、最も長い辺だった辺を、再度、最も長い辺となるように、鍛造する工程を含むことが好ましい。なお、鍛造が完了するまでの間、第二温度範囲に入れておくことが好ましく、必要に応じて、加熱又は冷却をしながら鍛造を行なってもよい。鍛造を経て、二次鍛造インゴットが得られる。
【００２５】
（クロス圧延加工工程）
二次鍛造インゴットを、０．１５Ｔｍ〜０．３Ｔｍの第三温度範囲に調整する。第二温度範囲が第三温度範囲と重複する温度範囲であるため、二次鍛造インゴットがすでに第三温度範囲に入っている場合には、温度調整は不要となる。しかし、第三温度範囲から外れている場合には、温度調整方法は、空冷又は加熱とすることが好ましい。第三温度範囲は金である場合には、２００．６〜４０１．２Ｋであり、２７３．２〜３２３．２Ｋであることが好ましい。第三温度範囲は白金である場合には、３０６．２〜６１２．４Ｋであり、３０６．２〜４７３．２Ｋであることが好ましい。０．１５Ｔｍ未満である場合には、以後の工程で割れが発生する可能性が生じる。また、０．３Ｔｍを超えると、回復、再結晶により歪みが除去されてしまう。次工程の熱処理により結晶粒が粗大化する可能性があり好ましくない。
【００２６】
次に、第三温度範囲に調整した二次鍛造インゴットについて、クロス圧延加工を行ないターゲット形状とする。クロス圧延は、二次鍛造インゴットをターゲットの形状に整えることが主目的ではなく副目的であり、形状を整えながら厚さを薄くしていくことで歪みをさらに入れることを主目的とする。したがって、クロス圧延加工の加工度は５０％以上であることが好ましい。より好ましくは７０〜９０％である。クロス圧延加工工程において、このような加工を施すことで特定の面方向のみに偏った集合組織が得られるのを防ぎ、面方位をランダムにすることができる。クロス圧延加工を経て、ターゲット形状のインゴットが得られる。クロス圧延加工の加工度とは、（加工前の板厚−加工後の板厚）÷加工前の板厚×１００によって規定される。
【００２７】
（熱処理工程）
ターゲット形状のインゴットを０．３〜０．５Ｔｍの第四温度範囲にて熱処理する。温度調整方法は、電気炉による加熱とすることが好ましい。第四温度範囲は金である場合には、４０１．２〜６６８．７Ｋであり、４７３．２〜５７３．２Ｋであることが好ましい。第二温度範囲は白金である場合には、６１２．４〜１０２０．７Ｋであり、７７３．２〜８７３．２Ｋであることが好ましい。０．３Ｔｍ未満である場合には、再結晶が十分に進まず、等軸晶が得られない。また、０．５Ｔｍを超えると著しく結晶成長が進み、微細結晶が得られない。熱処理時間は、例えば０．５〜３時間であることが好ましく、１〜２時間とすることがより好ましい。
【００２８】
本実施形態では、第一温度範囲、第二温度範囲、第三温度範囲及び第四温度範囲を規定するが、各工程において、工程途中でこれらの温度範囲から外れてしまう形態を包含する。つまり、各工程において、第一温度範囲、第二温度範囲、第三温度範囲及び第四温度範囲にある時間が、各工程における全体時間の５０％以上を占めていれば実質的に前記各温度範囲に入っているといえることから本発明の範囲内であり、各工程における全体時間の８０％以上を占めていることが好ましく、９０％以上であることがより好ましい。
【００２９】
上記の各工程を経ることで、ターゲットにおいて、金又は白金の平均結晶粒径を５〜５０μｍと小さく、かつ、ターゲット面の面内方向及びターゲットの厚さ方向の結晶粒径を公差２０％以下に収めることができる。ここで公差が２０％以下とは、±２０％以内のことであり、−２０％〜＋２０％のことである。
【実施例】
【００３０】
以下、実施例を示しながら本発明についてさらに詳細に説明するが、本発明は実施例に限定して解釈されない。【００３１】
（実施例１）
［金ターゲット］
高周波炉で金（純度９９．９９％）８．５ｋｇを溶かし、カーボン製の鋳型に流して（縦）１５０×（横）１２０×（厚さ）２４．５ｍｍの直方体のインゴットを作った。このインゴットを０．６０９Ｔｍ（５４１℃）から０．４３０Ｔｍ（３０２℃）の第一温度範囲において、エアーハンマーを用いて鍛造をして、長い辺を５８．７％まで鍛造して（縦）８８×（横）８０×（厚さ）６２ｍｍの直方体のインゴットとした後、（縦）１２３×（横）１２３×（厚さ）３１ｍｍまでさらに鍛造して一次鍛造を行ない、一次鍛造インゴットを得た。その後、水冷し、０．２２９Ｔｍ（３３．２℃）とした。冷却した一次鍛造インゴットを六方鍛造にて、長い辺を７１．５％まで鍛造して（縦）８８×（横）９０×（厚さ）５５ｍｍの直方体のインゴットとした後、（縦）１４８×（横）１０５×（厚さ）２９．５ｍｍまで鍛造して変形させた。このときの温度は変形熱をコントロールし最大０．３２３Ｔｍ（１５９．２℃）となる二次鍛造を行ない、二次鍛造インゴットを得た。その後、０．２３４Ｔｍ（４０℃）まで冷却した二次鍛造インゴットを圧延機にかけて、（縦）２７０×（横）２９０×（厚さ）６．１ｍｍまで圧延した。このときのクロス圧延加工の加工度は９０％であった。クロス圧延加工は０．２２８Ｔｍ（３２℃）〜０．２４３Ｔｍ（５２℃）の範囲で行なった。最後に０．３９１Ｔｍ（２５０℃）で熱処理を１時間行ない、ターゲットを作製した。【００３２】
（結晶粒径の測定）
得られたターゲットについて、ＪＩＳ  Ｇ０５５１：２０１３「鋼−結晶粒度の顕微鏡試験方法」に従って粒径を測定した。まず、サンプルを切り出し、バフにて鏡面研磨を行なった。このサンプルを、１Ｎ塩酸に５％アルコールを添加した腐食液を用いて電解にて組織を現出させた。金属顕微鏡にて組織写真を撮り、縦横に均等間隔で５本線を入れ、線が粒界と交わった回数を結晶粒の個数として線分の長さで除して粒径を算出した。この作業をそれぞれの線分で行ない、全てを平均化してその部位の平均粒径とした。【００３３】
サンプルの切り出し方は次の通りとした。図１にターゲットから観察用サンプルを切り出しするときの場所を示した。図１に示すように、ターゲット幅方向の中央を通る長手方向に沿って、３箇所（図１中、１、２及び３と表記している。）を切り出す。つぎに、番号１を付したサンプル片については、表面（１‐表面と表記した。）と裏面（１‐裏面と表記した。）について観察する。番号３を付したサンプル片については、表面（３‐表面と表記した。）と裏面（３‐裏面と表記した。）について観察する。番号２を付したサンプル片については、表面（２‐表面と表記した。）と裏面（２‐裏面と表記した。）及びターゲットの長手方向を横断する横断面について、上側（２‐上側と表記した。）、中央（２‐中央と表記した。）及び下側（２‐下側と表記した。）ついて観察する。【００３４】
図２に、実施例１のサンプルの光学顕微鏡による画像を示した。図２では、図１に従って切り出したサンプルを観察することで、ターゲットの３箇所において、それぞれ表面、裏面及び断面（厚さ方向に沿って３箇所）の観察を行なった結果が示されている。図２から部位による結晶の粒径は違いがないことがわかった。【００３５】
実施例１の結果を表１に示した。ターゲット平均粒径１１．７μｍで、それぞれの部位の平均粒径公差が−８．９７％、＋１５．８１％であった。【００３６】
【表１】
0006514646.tif 000002
【００３７】
（実施例２）
クロス圧延加工の加工度を５０％、そのときの加工物の大きさを（縦）１７４×（横）１７４×（厚さ）１５．５ｍｍとした以外は実施例１と同様に金ターゲットを作製し、得られた金ターゲットを光学顕微鏡で観察した。光学顕微鏡で観察した箇所は、図１に示す２‐表面とした。図３に、光学顕微鏡による画像を示した。その後、光学顕微鏡で観察した箇所をＪＩＳ  Ｇ０５５１：２０１３「鋼−結晶粒度の顕微鏡試験方法」に従って粒径を測定した。平均結晶粒径は１７μｍであった。【００３８】
（実施例３）
［白金ターゲット］
プラズマ溶解炉で白金（純度９９．９９％）５．２ｋｇを溶かし、カーボン製の鋳型に流して（径）７８×（高さ）５０ｍｍの円柱状のインゴットを作った。このインゴットを０．６７３Ｔｍ（１１００℃）から０．４５２Ｔｍ（３０２℃）の第一温度範囲において、エアーハンマーを用いて鍛造をして、（縦）８９×（横）８８×（厚さ）３２ｍｍの直方体のインゴットとした後、（縦）９８×（横）７７×（厚さ）３３ｍｍまでさらに鍛造して一次鍛造を行ない、一次鍛造インゴットを得た。その後、水冷し、０．１４６Ｔｍ（２４℃）とした。冷却した一次鍛造インゴットを六方鍛造にて、長い辺を６９．４％まで鍛造して（縦）８７×（横）８９×（厚さ）３０ｍｍの直方体のインゴットとした後、（縦）１０４×（横）９８×（厚さ）２５ｍｍまで鍛造して変形させた。このときの温度は変形熱をコントロールし最大０．３５０Ｔｍ（４４２℃）となる二次鍛造を行ない、二次鍛造インゴットを得た。その後、０．１５０Ｔｍ（３３℃）まで冷却した二次鍛造インゴットを圧延機にかけて、（縦）２０７×（横）２０５×（厚さ）５．６ｍｍまで圧延した。このときのクロス圧延加工の加工度は７６％であった。クロス圧延加工は０．１５０Ｔｍ（３３℃）〜０．１５３Ｔｍ（４０℃）の範囲で行なった。最後に０．４２８Ｔｍ（６００℃）で熱処理を１時間行い、ターゲットを作製した。【００３９】
（結晶粒径の測定）
得られたターゲットについて、ＪＩＳ  Ｇ０５５１：２０１３「鋼−結晶粒度の顕微鏡試験方法」に従って粒径を測定した。まず、サンプルを切り出し、バフにて鏡面研磨を行なった。このサンプルを、塩酸１０％、過酸化水素水１０％、アルコール１０％を添加した水溶液を腐食液として用いて電解にて組織を現出させた。金属顕微鏡にて組織写真を撮り、縦横に均等間隔で５本線を入れ、線が粒界と交わった回数を結晶粒の個数として線分の長さで除して粒径を算出した。この作業をそれぞれの線分で行い、全てを平均化してその部位の平均粒径とした。【００４０】
サンプルの切り出し方は次の通りとした。図４にターゲットから観察用サンプルを切り出しするときの場所を示した。図４に示すように、ターゲット幅方向の中央を通る長手方向に沿って、３箇所（図４中、１、２及び３と表記している。）を切り出す。つぎに、番号１を付したサンプル片については、表面（１‐表面と表記した。）と断面（１‐断面と表記した。）について観察する。番号２を付したサンプル片については、表面（２‐表面と表記した。）と断面（２‐断面と表記した。）について観察する。番号３を付したサンプル片については、表面（３‐表面と表記した。）と断面（３‐断面と表記した。）ついて観察する。【００４１】
図５に、実施例３のサンプルの光学顕微鏡による画像を示した。図５では、図４に従って切り出したサンプルを観察することで、ターゲットの３箇所において、それぞれ表面、裏面及び断面（厚さ方向に沿って３箇所）の観察を行なった結果が示されている。図５から部位による結晶の粒径は違いがないことがわかった。【００４２】
実施例３の結果を表２に示した。ターゲット平均粒径４２．８μｍで、それぞれの部位の平均粒径公差が−５％、＋８％であった。【００４３】
【表２】
0006514646.tif 000003
【００４４】
（実施例４）
クロス圧延加工の加工度を５０％、そのときの加工物の大きさを（縦）１３９×（横）１０９×（厚さ）１６．５ｍｍとした以外は実施例３と同様に白金ターゲットを作製し、得られた白金ターゲットを光学顕微鏡で観察した。光学顕微鏡で観察した箇所は、図４に示す２‐表面とした。図６に、光学顕微鏡による画像を示した。その後、光学顕微鏡で観察した箇所をＪＩＳ  Ｇ０５５１：２０１３「鋼−結晶粒度の顕微鏡試験方法」に従って粒径を測定した。平均結晶粒径は３７μｍであった。【００４５】
（実施例５）
クロス圧延加工の加工度を９０％、そのときの加工物の大きさを（縦）３１０×（横）２４４×（厚さ）３．３ｍｍ、熱処理温度を０．３７９Ｔｍ（５００℃）とした以外は実施例３と同様に白金ターゲットを作製し、得られた白金ターゲットを光学顕微鏡で観察した。光学顕微鏡で観察した箇所は、図４に示す２‐表面とした。図７に、光学顕微鏡による画像を示した。その後、光学顕微鏡で観察した箇所をＪＩＳ  Ｇ０５５１：２０１３「鋼−結晶粒度の顕微鏡試験方法」に従って粒径を測定した。平均結晶粒径は２６μｍであった。【００４６】
（比較例１）
最後の熱処理温度を０．５７５Ｔｍ（９００℃）とした以外は実施例３と同様に白金ターゲットを作製し、得られた白金ターゲットの一部分を光学顕微鏡で観察した。図８に、光学顕微鏡による画像を示した。その後、光学顕微鏡で観察した箇所をＪＩＳ  Ｇ０５５１：２０１３「鋼−結晶粒度の顕微鏡試験方法」に従って粒径を測定した。平均結晶粒径は３６４μｍであった。【００４７】
（比較例２）
二次鍛造を行わずに一次鍛造後のインゴット（但し、インゴットの形状は（縦）１０４×（横）１０４×（厚さ）２６ｍｍとした。）から圧延機でクロス圧延加工を行ったこと以外は実施例３と同様に白金ターゲットを作製し、得られた白金ターゲットを光学顕微鏡で観察した。光学顕微鏡で観察した箇所は、図４に示す１‐表面、１‐断面とした。光学顕微鏡による１‐表面の画像を図９に示し、光学顕微鏡による１‐断面の画像を図１０に示した。その後、光学顕微鏡で観察した箇所をＪＩＳ  Ｇ０５５１：２０１３「鋼−結晶粒度の顕微鏡試験方法」に従って粒径を測定した。１−表面の平均結晶粒径は１３８μｍ、１−断面の平均結晶粒径は９５μｍであり、組織の均一性が低いことが確認された。
【図１】
0006514646.tif 000004
【図２】
0006514646.tif 000005
【図３】
0006514646.tif 000006
【図４】
0006514646.tif 000007
【図５】
0006514646.tif 000008
【図６】
0006514646.tif 000009
【図７】
0006514646.tif 000010
【図８】
0006514646.tif 000011
【図９】
0006514646.tif 000012
【図１０】
0006514646.tif 000013